종래 , 단 롤 법 에 있 어서 는 , 냉각 속도 를 향상 시켜 , 용융 금속 ( 32 ) 을 급 냉 시키 는 것 이 바람직 하 다고 생각 되 고 있 으며 , 용융 금속 ( 32 ) 과 롤 ( 33 ) 의 온도 차 를 넓힘 으로써 냉각 속도 를 향상 시키 는 것 이 바람직 하 다고 생각 되 고 있 었 다 . 그 때문 에 , 롤 ( 33 ) 의 온도 는 통상 , 5 ~ 30 ℃ 정도 로 하 는 것 이 바람직 하 다고 생각 되 었 다 . 그러나 , 본 발명자 들 은 , 롤 ( 33 ) 의 온도 를 50 ~ 70 ℃ 로 종래 의 단 롤 법 보다 고온 으로 하 고 , 또한 챔버 ( 35 ) 내부 의 증기압 을 4 hPa 이하 로 함 으로써 , 용융 금속 ( 32 ) 이 균등 하 게 냉각 되 고 , 얻 어 지 는 연자성 합금 의 열처리 전 의 박대 를 균일 한 비정질 로 하 기 쉬워 짐 을 알아냈 다 . 또한 , 챔버 내부 의 증기압 의 하한 은 특별히 존재 하 지 않 는다 . 이슬점 조정 한 아르곤 을 충전 하 여 증기압 을 1 hPa 이하 로 해도 되 고 , 진공 에 가까운 상태 로 하 여 증기압 을 1 hPa 이하 로 해도 된다 .